(A) 액체 매체 (C)에 분산되는 1종 이상의 무기 입자, (B) 액체 매체 (C)에 분산되는 1종 이상의 중합체 입자, (C) 액체 매체를 포함하는 화학적 기계적 연마 (CMP) 조성물로서, 액체 매체 (C)에서의 무기 입자 (A)의 제타 전위(zeta-potential)와 액체 매체 (C)에서의 중합체 입자의 제타 전위가 동일한 표시인 것인 CMP 조성물.
주어진 문장을 읽고 간략하게 요약해주세요.

문장: 
[ 발명의 명칭 ]
무기 입자 및 중합체 입자를 포함하는 화학적 기계적 연마 (ＣＭＰ) 조성물 A CHEMICAL MECHANICAL POLISHING (CMP) COMPOSITION COMPRISING INORGANIC PARTICLES AND POLYMER PARTICLES
[ 기술분야 ]
본 발명은 본질적으로 화학적 기계적 연마 (CMP) 조성물 및 반도체 산업의 기판을 연마함에 있어 이의 용도에 관한 것이다.  본 발명의 CMP 조성물은 무기 입자 및 중합체 입자를 포함하고 개선된 연마 특성을 나타낸다.
[ 배경기술 ]
반도체 산업에서, 화학적 기계적 연마 (CMP로 약칭)는 최첨단 광자(advanced photonic), 미세전자기계(microelectromechanical), 및 미세전자 물질 및 소자, 예컨대 반도체 웨이퍼의 제작에 적용되는 익히 알려진 기술이다.반도체 산업에서 사용되는 물질 및 소자의 제작 과정에서, CMP는 금속 및/또는 산화물 표면을 평탄화시키기 위해 채택되고 있다.  CMP는 연마될 표면의 평탄도(planarity)를 달성하기 위해 화학적 작용과 기계적 작용의 상호 작용을 이용한다.  화학적 작용은 CMP 슬러리 또는 CMP 조성물로도 불리는 화학 조성물에 의해 제공된다.  기계적 작용은 전형적으로 연마될 표면상으로 압착되고 이동식 플래튼(platen)상에 실장되는 연마 패드에 의해 일반적으로 수행된다.  플래튼의 움직임은 일반적으로 직선식, 회전식 또는 오비탈식(orbital)이다.전형적인 CMP 공정 단계에서, 회전식 웨이퍼 홀더는 연마될 웨이퍼를 연마 패드와 접촉시킨다.  CMP 슬러리 또는 CMP 조성물은 일반적으로 연마될 웨이퍼와 연마 패드 사이에 적용된다.연마 대상 표면에는 2 종류가 존재한다: 전체 표면적에 걸쳐 매우 유사한 높이를 갖는 블랭킷(blanket) 표면인 비구조화된(unstructured) 표면; 및 보통 전체 표면적에 걸쳐 일정한 또는 반복적인 높이 차를 갖는 구조화된 표면인 패턴화된 표면.특히 집적 회로 및 미세전자기계 소자의 제작시, 다층 구조의 각각의 수준에서 수행되는 CMP 공정의 경우 매우 까다로운 요건을 충족해야 한다.  이러한 요건은 일련의 파라미터에 의해 설명될 수 있으며, 이들 중: 연마될 물질이 제거되는 속도인 물질 제거율 (MRR); 패턴화된 표면에만 적용되고, 연마 전후 일정한 돌출 특징부(features)의 높이 차이인 단차 감소(step height reduction, SHR).이 분야에서 전형적으로 사용되는 CMP 조성물은 연마재로서 작용하는 무기 입자, 예컨대 실리카 및 알루미나, 및 다양한 첨가제를 포함한다.  무기 연마 입자만을 포함하는 분산물이 CMP에 사용되면, 이들 입자의 경도(hardness)로 인해 CMP 단계에서 연마될 표면상에 원치않은 스크래치를 발생시킬 수 있다.  중합체 입자와 같은 첨가제가 이러한 문제의 해결을 돕는다: 무기 입자에 비해 이들의 상당히 낮은 경도 및 높은 탄성으로 인해, 중합체 입자를 포함하는 분산물을 사용하여 연마될 표면상에서 스크래치를 감소시킬 수 있다.무기 입자와 중합체 입자를 포함하는 CMP 조성물은 업계에 익히 알려져 있으며, 무기 입자는 일반적으로 하기 두 가지 방식 중 하나 이상으로 중합체 입자와 상호작용한다: (a) 화학적 결합을 통한 상호작용; (b) 정전기적 결합을 통한 상호작용.  정전기적 결합은, 무기 및 중합체 입자가 반대 극성으로 하전된 경우에 일어나는 것으로 여겨진다.  입자의 전하는 입자가 분산되는 매질의 pH 값에 의존하는 소위 제타 전위(zeta potential)로 표현될 수 있다.무기 입자 및, 상기 무기 입자와 정전기적으로 결합된 중합체 입자를 포함하는 CMP 조성물이 예를 들어 하기 문헌에 기재되어 있다. 유럽특허 제1 036 836 B1호는 중합체 입자, 무기 입자 및 물을 포함하는 CMP용 수성 분산액으로서, 중합체 입자의 제타 전위와 무기 입자의 제타 전위가 반대 표시인 수성 분산액에 관해 개시하고 있다.  상기 입자들은 정전기적으로 결합되어 복합 입자를 형성한다.  상기 특허는 또한 (1) 중합체 입자 및 무기 입자를 물에 첨가하는 단계, (2) 중합체 입자의 제타 전위와 무기 입자의 제타 전위가 반대 표시이도록 pH를 조절하는 단계, (3) 중합체 입자와 무기 입자를 응집하여 복합 입자를 형성하는 단계를 포함하는, 상기 수성 분산액의 제조 방법을 개시한다.CMP용 수성 분산액을 제조하기 위한 유사한 방법이 유럽특허공개 제1 243 611 A1호에 개시되어 있으며, "예비-분산액(pre-dispersion)"의 제조를 포함한다.  상기 "예비-분산액"은 동일 표시의 제타 전위를 갖는 중합체 입자와 무기 입자를 포함한다.  "예비-분산액"은 그 자체로는 CMP에 사용되지 않고, 추가 단계에서 바로 사용되는 CMP 분산액으로 전환되는데, 즉 pH 조절에 의한 제타 전위의 표시의 역전이 이루어진다.
[ 발명의 개요 ]

[ 해결하려는 과제 ]
본 발명의 목적은 절연(dielectric) 기판 표면의 CMP에 적절한 CMP 조성물을 제공하는데 있었다.  높은 물질 제거율 (MRR) 및/또는 높은 단차(step height) 감소 (SHR)를 제공하면서 즉시 사용이 가능한 CMP 조성물을 개발하고자 하였다.또한, 각각의 CMP 공정을 제공하는데 있었다.
[ 과제의 해결 수단 ]
본 발명의 앞서 언급한 목적 및 다른 목적은(A) 액체 매체 (C)에 분산되는 1종 이상의 무기 입자,(B) 액체 매체 (C)에 분산되는 1종 이상의 중합체 입자,(C) 액체 매체를 포함하는 화학적 기계적 연마 (CMP) 조성물로서, 액체 매체 (C)에서의 무기 입자 (A)의 제타 전위와 액체 매체 (C)에서의 중합체 입자 (B)의 제타 전위가 동일한 표시인 CMP 조성물에 의해 달성된다.또한, 본 발명의 상술한 목적 및 다른 목적은 액체 매체 (C)에 1종 이상의 무기 입자 (A) 및 1종 이상의 중합체 입자 (B)를 분산시키는 단계를 포함하는 CMP 조성물의 제조 방법으로서, 액체 매체 (C)에서의 무기 입자 (A)의 제타 전위와 액체 매체 (C)에서의 중합체 입자 (B)의 제타 전위가 동일한 표시인 제조 방법에 의해 달성된다.부가적으로, 본 발명의 CMP 조성물의 존재하에 절연 기판의 표면을 화학적 기계적 연마하는 단계를 포함하는 반도체 소자의 제조 방법이 확인되었다.또한, 반도체 산업에서 사용되는 기판의 표면을 화학적 기계적 연마하기 위한 본 발명의 CMP 조성물의 용도가 확인되었다.바람직한 실시양태는 청구범위 및 상세한 설명에서 설명되어진다.  바람직한 실시양태의 조합이 본 발명의 범위에 속하는 것으로 해석된다.본 발명의 CMP 조성물은 제1 필수 성분으로서 1종 이상의, 바람직하게는 1종의 무기 입자 (A), 및 제2 필수 성분으로서 1종 이상의, 바람직하게는 1종의 중합체 입자 (B)를 포함한다.본 발명의 CMP 조성물에 포함되는 무기 입자 (A) 및 중합체 입자(B)는 동일한 표시(same signs)의 제타 전위를 갖는다.  예를 들면, 이들 입자는 모두 음의(-) 또는 양의(+) 제타 전위를 가질 수 있다.  바람직하게는, 일 실시양태에 따르면, 본 발명의 CMP 조성물은 (A) 및 (B) 모두 양의 제타 전위를 갖는다. 입자의 제타 전위는 벌크 용액의 측면에서 전단(shear)이 일어날 것으로 예상되는 면(plane)에서의 전위이다.  전단면(shear plane)으로 불리는 이러한 면은 전기적 이중층의 확산부에 위치하며 수력학적 이동성 및 비이동성 유체 사이의 예리한 경계면으로 해석된다 (문헌[참조: Measurement and Interpretation of Electrokinetic Phenomena by A.V. Delgado et al., Journal of Colloid and Interface Science 309 (2007), p. 194-224]).  분산의 콜로이드 안정성에 대한 지표로서, 제타 전위는 입자의 표면 전하에 대한 평가(estimation)로 간주될 수 있고, 액체의 조성 및 pH, 온도, 이온 세기, 및 이온종(species)에 따라 달라진다 (문헌[참조: Engineering Polymer Core-Silica Shell Size in the Composite Abrasives for CMP Applications by S. Armini et al., Electrochemical and Solid-State Letters, 11 (10), H280-H284 (2008), first paragraph]). 제타 전위ζ 값은 입자의 전기영동 이동도 μ에 관련될 수 있고, 무차원양(dimensionless quantity) κα에 의존하며, 여기서 α는 입자의 반경이고 κ-1은 디바이(Debye) 길이이며: (식 1)분산 매질의 이온 세기가 10-2 mol L-1를 초과하면 f(ka)의 값은 하기 식 2에 따라 계산되고: (식 2)ε은 분산 매질의 전기 투과도이고 η은 분산 매질의 점도이다 (문헌[참조: Characterizations and properties of hairy latex particles by P. Borget et al., Journal of Colloid and Interface Science 285 (2005), p. 136-145).상기 방정식을 사용하여, 제타 전위 값은 (기기, 예컨대 맬버른 인스트루먼트 사의 제타사이저 나노(Zetasizer Nano)를 이용하여 직접적으로 측정될 수 있는) 전기영동 이동도 μ의 값에 기초하여 계산된다. 본 발명의 CMP 조성물에서 중합체 입자 (B)의 제타 전위가 무기 입자 (A)의 제타 전위와 동일한 표시를 갖기 때문에, (A)와 (B) 사이에 정전기적 인력이 전혀 일어나지 않거나 실질적으로 일어나지 않을 것으로 여겨진다.  이에, 응집물이 형성되지 않을 것으로 여겨지고, 이에 따라 본 발명의 CMP 조성물의 취급 및 보관이 용이해진다.본 발명의 CMP 조성물은 무기 입자 (A) 및 중합체 입자 (B)를 입자 크기 분포를 달리하여 포함할 수 있다.  (A) 및 (B)의 입자 크기 분포는 서로 영향을 받지 않을 수 있다.  (A) 및/또는 (B)의 입자 크기 분포는 단봉(monomodal) 또는 다봉(multimodal)일 수 있다.  다봉 입자 크기 분포의 경우, 이봉(bimodal)이 종종 바람직하다.  본 발명의 CMP 공정 동안 쉽게 재현가능한 특성 프로필과 쉽게 재현가능한 조건을 가지기 위해, (A) 및/또는 (B)의 경우 단봉 입자 크기 분포가 바람직하다.  A 및 B는 단봉 입자 크기 분포를 가지는 것이 가장 바람직하다.본 발명의 CMP 조성물을 위해, 무기 입자 (A)의 평균 입자 크기 및 중합체 입자 (B)의 평균 입자 크기는 서로 독립적일 수 있고 넓은 범위에서 달라질 수 있다.  평균 입자 크기는 액체 매체 (C)에서 (A) 또는 (B)의 입자 크기 분포의 d50 값이고 동적 광산란 기법을 이용하여 측정될 수 있다.  평균 입자 크기 분포의 폭은, 입자 크기 분포 곡선이 상대적인 입자 개수의 50% 높이를 가로지르는 두 교차점 간의 거리 (x-축의 단위로 제공됨)이고, 여기서 최대 입자 개수의 높이가 100% 높이로 표준화된다.바람직하게는, (A) 및/또는 (B)의 평균 입자 크기는 10 내지 500 nm 범위이고, 더욱 바람직하게는 40 내지 300 nm 범위이며, 가장 바람직하게는 80 내지 150 nm 범위이고, 특히 90 내지 130 nm 범위이다.바람직하게는, (A)의 평균 입자 크기 : (B)의 평균 입자 크기의 비는 0.1 내지 5.0 범위이고, 더욱 바람직하게는 0.3 내지 3.0 범위이며, 가장 바람직하게는 0.5 내지 2 범위이고, 특히 0.8 내지 1.5 범위이다.본 발명의 CMP 조성물은 무기 입자 (A) 및 중합체 입자 (B)를 다양한 양으로 포함할 수 있으며, 여기서 (A)의 양은 (B)의 양에 영향을 받지 않을 수 있다.  또한, 본 발명의 CMP 조성물은 (A) 및 (B)를 다양한 중량비로 포함할 수 있다.바람직하게는, (A)의 양은 본 발명의 소정 CMP 조성물의 총 중량을 기준으로 2 중량% 이하, 더욱 바람직하게는 1 중량% 이하, 가장 바람직하게는 0.6 중량% 이하이다.바람직하게는, (B)의 양은 본 발명의 소정 CMP 조성물의 총 중량을 기준으로 0.4 중량% 이하, 더욱 바람직하게는 0.2 중량% 이하, 가장 바람직하게는 0.1 중량% 이하이다.바람직하게는, CMP 조성물에서 (B) : (A)의 중량비는 0.001 내지 0.2 범위, 더욱 바람직하게는 0.001 내지 0.15 범위, 가장 바람직하게는 0.001 내지 0.1 범위, 특히 0.001 내지 0.06 범위이다.적은 양의 무기 입자 (A)와 매우 적은 양의 중합체 입자 (B)가 본 발명의 CMP 조성물에 사용되기 때문에, CMP 조성물은 비용 효율적인 방식으로 적용될 수 있는 이점을 가진다.무기 입자 (A)는 형상이 다양할 수 있다.  이에, 무기 입자 (A)는 한 종류의 형상이거나 실질적으로 오직 한 종류의 형상일 수 있다.  그러나, 무기 입자 (A)는 상이한 형상을 가질 수도 있다.  특히, 2 종류의 상이한 형상의 무기 입자 (A)가 존재할 수 있다.  예를 들어, (A)는 입방체, 모서리가 깎인 입방체, 8면체, 20면체, 돌출부 또는 만입부가 있거나 없는 구 또는 노듈(nodules)의 형상을 가질 수 있다. 바람직하게는, (A)는 돌출부 또는 만입부가 없거나 거의 없는 구형이다.  이러한 형상이 대체로 바람직한데 그 이유는 이러한 형상이 일반적으로 CMP 공정 동안 입자가 노출되는 기계적 힘에 대한 저항을 증가시키기 때문이다.무기 입자 (A)는 다양한 화학적 성질을 가질 수 있다. (A)는 동일한 화학적 성질이거나 다양한 화학적 성질의 입자의 혼합물일 수 있다.  대체로, 동일한 화학적 성질의 무기 입자 (A)가 바람직하다.  (A)는 (준금속(metalloid) 또는 준금속 화합물을 포함한) 금속 또는 금속 화합물일 수 있다.  이들 화합물 중에서, 금속 또는 준금속의 옥시드 및 카바이드가 바람직하다.  일반적으로, 금속 또는 준금속의 옥시드가 바람직하다. (A)는 예를 들면 알루미나, 세리아, 산화구리, 산화철, 산화니켈, 산화망간, 실리카, 질화규소(silicon nitride), 탄화규소(silicon carbide), 산화주석, 티타니아, 탄화티타늄, 산화텅스텐, 산화이트륨, 지르코니아 또는 이의 혼합물이다.  바람직하게는, (A)는 알루미나, 세리아, 실리카, 티타니아, 지르코니아, 또는 이의 혼합물이다.  가장 바람직하게는, (A)는 알루미나, 세리아, 실리카 또는 이의 혼합물이다.  특히, 무기 입자 (A)는 세리아이다.일반적으로, 본 발명의 CMP 조성물에서 (B)가 원하는 제타 전위를 갖는다면 중합체 입자 (B)의 화학적 성질 및 형태(morphology)는 단지 부차적으로 중요하다.  물론 특정 화학적 성질 및/또는 형태의 중합체 입자 (B)가 본 발명에 따른 CMP 조성물의 성능에 대해 부수적으로 긍정적인 효과를 가질 수 있다.중합체 입자 (B)는 다양한 화학적 성질을 가질 수 있다. (B)는 동일한 화학적 성질이거나 다양한 화학적 성질의 입자의 혼합물일 수 있다. 대체로, 동일한 화학적 성질의 중합체 입자 (B)가 바람직하다.중합체 입자 (B)는 다양한 형태를 가질 수 있다. 바람직하게는, 이의 형태는 코어-쉘 타입 형태이다.이에, (B)는 단일중합체 또는 공중합체일 수 있다.  후자는 예를 들면 블록 공중합체 또는 통계적(statistical) 공중합체일 수 있다.  단일중합체 또는 공중합체는 다양한 구조를 가질 수 있으며, 예를 들면 선형, 분지형, 빗 모양(comb-like), 덴드리머형, 얽힘형(entangled) 또는 가교형일 수 있다. 일반적으로, 본 발명의 목적을 위해, 반응 메카니즘 또는 중합체 입자 (B)를 제조하는 방법은 덜 중요하다.  이에, 예를 들어, (B)는 음이온, 양이온, 제어된 라디칼, 유리 라디칼 메카니즘에 따라 그리고 현탁 또는 에멀젼 중합 공정에 의해 얻어질 수 있다.  바람직하게는, (B)는 유리 라디칼 메카니즘에 따라 에멀젼 중합에 의해 얻어진다.중합체 입자 (B)를 얻기 위한 중합의 바람직한 방법을 위해, 개시제가 요구된다.  일반적으로, 라디칼 중합을 촉진할 수 있는 임의의 개시제가 사용될 수 있다.  바람직하게는, 1종 이상의 유기 퍼옥시드 또는 아조 화합물이 개시제로 사용된다.  가장 바람직하게는, 1종 이상의 지방족 아조 화합물이 개시제로 사용된다.  특히, 아조 화합물 중 하나, 아조비스이소부티로니트릴, 1,1'-아조비스(시클로헥산카보니트릴) 또는 2,2'-아조비스(2-메틸프로피온아미딘)디히드로클로라이드가 개시제로 사용된다. 전형적으로, 중합체 입자 (B)는 1종 이상의 폴리스티렌, 폴리에스테르, 알키드 수지, 폴리우레탄, 폴리락톤, 폴리카보네이트, 폴리아크릴레이트, 폴리메타크릴레이트, 폴리에테르, 폴리(N-알킬아크릴아미드), 폴리(메틸 비닐 에테르), 또는 단량체 단위로서 비닐방향족 화합물, 아크릴레이트, 메타크릴레이트, 말레산 무수물 아크릴아미드, 메타크릴아미드, N,N-디알킬아미노알킬 아크릴레이트, N,N-디알킬아미노알킬 메타크릴레이트, 이미다졸 알킬 아크릴레이트, 이미다졸 알킬 메타크릴레이트 또는 아크릴산, 메타크릴산 중 1종 이상을 포함하는 공중합체, 또는 이들의 혼합물이다.  바람직하게는, (B)는 상기 공중합체 중 1종 이상이다.  더욱 바람직하게는, (B)는 상기 공중합체 중 하나이다.  가장 바람직하게는, (B)는 단량체 단위로서 비닐방향족 화합물, 메타크릴아미드, N,N-디알킬아미노알킬 메타크릴레이트 또는 이미다졸 알킬 메타크릴레이트 중 1종 이상을 포함하는 공중합체이다.  비닐방향족 화합물은 예를 들면 스티렌, 디비닐벤젠 또는 이의 혼합물일 수 있다.상술한 바와 같은 공중합체이고 코어-쉘 타입 형태를 갖는 중합체 입자 (B)가 특히 바람직하다.바람직하게는, 중합체 입자 (B)는 산성인 수상(aqueous phase)에서 양이온성이거나 양이온을 형성할 수 있는 작용기를 1종 이상 갖는 중합체 입자이다.  더욱 바람직하게는, 중합체 입자 (B)는 디알킬아미노기 또는 이미다졸기인 작용기를 1종 이상 갖는 중합체 입자이다. 본 발명의 일 실시양태에 따르면, 중합체 입자 (B)는 단량체 단위로서 스티렌, 디비닐벤젠, 메타크릴아미드, N,N-디알킬아미노알킬 메타크릴레이트, 또는 이미다졸 알킬 메타크릴레이트를 - 다양한 양으로 - 포함하는 공중합체이다. 특히, (B)는 (b1) 단량체 단위로서 30 내지 99.85 중량%의 스티렌,(b2) 단량체 단위로서 0.05 내지 30 중량%의 디비닐벤젠,(b3) 단량체 단위로서 0.05 내지 20 중량%의 메타크릴아미드, (b4) 단량체 단위로서 0.05 내지 20 중량%의 N,N-디알킬아미노알킬 메타크릴레이트 또는 이미다졸 알킬 메타크릴레이트를 포함하는 공중합체이고, (b1) 내지 (b4)의 중량 백분율의 합은 100%에 이른다.본 발명의 또다른 실시양태에 따르면, 중합체 입자 (B)는 단량체 단위로서 스티렌, 디비닐벤젠, 메타크릴아미드, N,N-디알킬아미노알킬 메타크릴레이트, 또는 이미다졸 알킬 메타크릴레이트를 - 다양한 양으로 - 포함하는 코어-쉘 타입 형태를 갖는 공중합체이다.  특히, (B)는 코어-쉘 타입 형태를 갖는 공중합체로서, 상기 코어-쉘 타입 형태는 코어-유사 영역에서 (b5) 단량체 단위로서 30 내지 99.9 중량%의 스티렌,(b6) 단량체 단위로서 0.1 내지 30 중량%의 디비닐벤젠,(b7) 단량체 단위로서 0 내지 20 중량%의 메타크릴아미드, (b8) 단량체 단위로서 0 내지 20 중량%의 N,N-디알킬아미노알킬 아크릴레이트 또는 이미다졸 알킬 메타크릴레이트를 포함하고, 쉘-유사 영역에서(b9) 단량체 단위로서 0.5 내지 90 중량%의 메타크릴아미드, (b10) 단량체 단위로서 0.5 내지 90 중량%의 N,N-디알킬아미노알킬 아크릴레이트 또는 이미다졸 알킬 메타크릴레이트,(b11) 단량체 단위로서 0 내지 80 중량%의 스티렌,(b12) 단량체 단위로서 0 내지 19 중량%의 디비닐벤젠을 포함하며,여기서 (b5) 내지 (b8)의 중량 백분율의 합은 100%이고 (b9) 내지 (b12)의 중량 백분율의 합은 100%이다.이의 제조 공정에 따라, 당업계에서 널리 알려진 바와 같이, 중합체 입자 (B)는, 일반적으로 바람직한 공중합체 예컨대 코어-쉘 타입 형태를 갖는 특히 바람직한 공중합체로서, 추가 성분, 예컨대 중합체 사슬의 출발 단위로서 개시제를 포함할 수 있다.  또한, 이는 이의 제조 공정 동안 사용되는 계면활성제를 포함하거나 계면활성제와 연합될 수 있다.  이에, 예를 들어, 이러한 특히 바람직한 코어-쉘 타입 공중합체는 또한 비공유 결합된 계면활성제, 바람직하게는 4급 암모늄 계면활성제, 가장 바람직하게는 계면활성제 헥사데실트리메틸암모늄 브로마이드를 포함한다.바람직하게는, 액체 매체 (C)는 유기 용매, 상이한 유기 용매들의 혼합물, 물, 또는 이들의 혼합물이다.  더욱 바람직하게는, 액체 매체 (C)는 물과, 물과 혼화성인 유기 용매 (예, 알콜, 바람직하게는 C1 내지 C3 알콜, 또는 알킬렌 글리콜 유도체)의 혼합물이다.  가장 바람직하게는, 액체 매체 (C)는 물이다. 특히, 액체 매체 (C)는 탈이온수이다.본 발명의 CMP 조성물은 필요시 pH 조절제 또는 계면활성제 (이에 한정되지 않음)를 포함한 다양한 다른 첨가제를 포함할 수 있다.  상기 다른 첨가제는 예를 들면 CMP 조성물에 일반적으로 사용되는 것들이며, 이에 당업계의 숙련인에게 공지되어 있다.  이러한 첨가는 예를 들면 분산액을 안정화시킬 수 있다.일 실시양태에 따르면, CMP 조성물은(A) 액체 매체 (C)에 분산된 세리아 입자,(B) 액체 매체 (C)에 분산되고, 산성 수상에서 양이온성이거나 양이온을 형성할 수 있는 작용기를 1종 이상 가지는 중합체 입자,(C) 물, 또는 물과 C1 내지 C3 알콜의 혼합물을 포함하고, (A)의 제타 전위와 (B)의 제타 전위는 양성(+)이다.또다른 실시양태에 따르면, CMP 조성물은 (A) 액체 매체 (C)에 분산된 세리아 입자,(B) 액체 매체 (C)에 분산되고, 디알킬아미노기 또는 이미다졸기인 작용기를 1종 이상 가지는 중합체 입자,(C) 물 또는 탈이온수를 포함하고, (A)의 제타 전위와 (B)의 제타 전위는 양성(+)이며, - 중합체 입자 (B) : 무기 입자 (A)의 중량비는 0.001 내지 0.2 범위이고,- 무기 입자 (A)의 평균 입자 크기 : 중합체 입자 (B)의 평균 입자 크기의 비는 0.1 내지 3.0 범위이고,- pH 값은 2.5 내지 7.5 범위이다.추가의 실시양태에 따르면, CMP 조성물은(A) 액체 매체 (C)에 분산된 세리아 입자,(B) 액체 매체 (C)에 분산되고, 디알킬아미노기 또는 이미다졸기인 작용기를 1종 이상 가지며, 단량체인 비닐 방향족 화합물, 메타크릴아미드, 아크릴레이트 및/또는 메타크릴레이트의 공중합체인 중합체 입자,(C) 물 또는 탈이온수를 포함하고, (A)의 제타 전위와 (B)의 제타 전위는 양성(+)이며, - 중합체 입자 (B) : 무기 입자 (A)의 중량비는 0.001 내지 0.1 범위이고,- 무기 입자 (A)의 평균 입자 크기 : 중합체 입자 (B)의 평균 입자 크기의 비는 0.5 내지 2이며,- pH 값은 3 내지 6.5 범위이다.또다른 실시양태에 따르면, CMP 조성물은(A) 액체 매체 (C)에 분산된 세리아 입자,(B) 액체 매체 (C)에 분산되고, 단량체인 스티렌, 디비닐벤젠, 메타크릴아미드, N,N-디알킬아미노알킬 아크릴레이트 또는 이미다졸 알킬 아크릴레이트의 공중합체인 중합체 입자,(C) 물 또는 탈이온수를 포함하고,(A)의 제타 전위와 (B)의 제타 전위는 양성(+)이며, - 중합체 입자 (B) : 무기 입자 (A)의 중량비는 0.001 내지 0.06 범위이고,- 무기 입자 (A)의 평균 입자 크기 : 중합체 입자 (B)의 평균 입자 크기의 비는 0.8 내지 1.3 범위이며,- pH 값은 4.0 내지 6.0 범위이다.본 발명의 CMP 조성물은 바람직하게는 1종 이상의 무기 입자 (A) 및 1종 이상의 중합체 입자 (B)를 액체 매체 (C)에 분산시켜 제조되며, 여기서 액체 매체 (C)에서의 무기 입자 (A)의 제타 전위와 액체 매체 (C)에서의 중합체 입자의 제타 전위가 동일한 표시이다.CMP 조성물의 제조 공정은 일반적으로 공지되어 있다.  이러한 공정들은 본 발명의 CMP 조성물의 제조에 적용될 수 있다.  이는 액체 매체 (C), 특히 물, 바람직하게는 탈이온수에서 상술한 성분 (A) 및 (B)를 분산시켜 수행될 수 있다.  이를 위해, 통상의 표준적인 혼합 공정 및 혼합 장치 예컨대 교반 용기, 고전단 임펠러, 초음파 믹서, 호모게나이저 노즐 또는 향류(counterflow) 혼합기가 사용될 수 있다. 제타 전위는 CMP 조성물의 pH에 의존하기 때문에, pH 값은 중합체 입자 (B)의 제타 전위가 무기 입자 (A)의 제타 전위와 동일 표시를 갖도록 조절되어야 한다.  바람직하게는, 본 발명의 CMP 조성물의 pH 값은 2.5 내지 7.5 범위, 더욱 바람직하게는 3.0 내지 6.5 범위, 가장 바람직하게는 4 내지 6 범위이다.본 발명의 CMP 조성물의 존재하에 절연 기판의 표면을 화학적 기계적 연마하는 단계를 포함하는 반도체 소자의 제조 방법이 수행될 수 있다.  바람직하게는, 상기 방법은 절연 기판의 패턴화된 표면을 화학적 기계적 연마하는 단계를 포함한다.본 발명의 CMP 조성물은 반도체 산업에서 사용되는 기판의 표면을 CMP 하기 위해 사용될 수 있다.  본 발명의 CMP 조성물은 바람직하게는 패턴화되거나 비구조화된 옥시드 표면의 CMP, 더욱 바람직하게는 기판의 패턴화된 옥시드 표면의 CMP, 가장 바람직하게는 얕은 트렌치 분리 (STI) 소자인 기판의 패턴화된 옥시드 표면의 CMP를 위해 사용된다. 일 실시양태에 따르면, 본 발명의 CMP 조성물은 얕은 트렌치 분리 (STI) 소자인 기판의 표면을 CMP 하기 위해 사용된다.연마 공정은 일반적으로 공지되어 있고, 집적 회로가 있는 웨이퍼의 제작시 CMP에 통상적으로 사용되는 조건하에 공정 및 장비를 사용하여 수행될 수 있다.  연마 공정을 수행할 수 있는 장비에 제약은 없다.당업계에 알려진 바와 같이, CMP 공정을 위한 전형적인 장비는 연마 패드로 덮힌 회전 플래튼으로 구성된다.  오비탈 연마기(orbital polishers)도 사용되고 있다.  웨이퍼는 캐리어 또는 척(chuck) 상에 실장된다.  웨이퍼의 처리되는 측(side)은 연마 패드와 마주한다 (단일 측 연마 공정). 리테이닝 고리는 웨이퍼를 수평 방향으로 지탱한다(미국특허 제6 050 885호의 CMP 연마기에 대한 예시 참조).캐리어 아래에, 보다 큰 직경의 플래튼이 일반적으로 수평으로 위치하며 웨이퍼의 연마 표면에 평행한 표면을 제시한다.  플래튼 상의 연마 패드는 평탄화 공정 동안 웨이퍼 표면과 접촉한다.물질 손실을 이루기 위해, 웨이퍼는 연마 패드상으로 압착된다.  캐리어 및 플래튼 모두 일반적으로 캐리어 및 플래튼으로부터 수직으로 뻗은 각각의 샤프트 둘레를 회전한다.  회전 캐리어 샤프트는 회전 플래튼에 대해 고정되거나 플래튼에 대해 수평으로 진동할 수 있다.  캐리어의 회전 방향은, 반드시 그런 것은 아니지만, 전형적으로 플래튼의 회전 방향과 동일하다.  캐리어 및 플래튼의 회전 속도는, 반드시 그런 것은 아니지만, 일반적으로 상이한 값으로 설정된다.  본 발명의 CMP 공정 동안, 본 발명의 CMP 조성물은 일반적으로 연마 패드상에 연속 스트림의 형태로 또는 점적 방식(dropwise fashion)으로 적용된다.  통상적으로, 플래튼의 온도는 10 내지 70℃의 온도로 설정된다.웨이퍼상의 하중은, 예를 들어 종종 지지체(backing film)로 불리는 소프트 패드로 덮힌, 강철로 제조된 평판(flat plate)에 의해 적용될 수 있다 (경질 플래튼 디자인, 예를 들어 미국특허 제4 954 142호 또는 제6 093 091호의 도면 참조). 좀더 진보된 장비가 사용되면, 공기 또는 질소압이 로딩된 가요성 멤브레인이 웨이퍼를 패드상으로 압착시킨다(멤브레인 캐리어, 예를 들면 미국특허 제6 767 276호 참조).  이러한 멤브레인 캐리어는 경질 연마 패드가 사용될 때 낮은 다운 포스 공정을 위해 바람직한데, 그 이유는 웨이퍼상의 다운압력 분포가 경질 플래튼 디자인을 갖는 캐리어의 것과 비교했을 때 보다 균일하기 때문이다.  웨이퍼상의 압력 분포를 제어하기 위한 옵션을 갖는 캐리어도 본 발명에 따라 사용될 수 있다.  이는 일반적으로 서로 독립적으로 로딩될 수 있는 다수의 상이한 챔버를 갖도록 디자인된다 (존 캐리어(zone carriers), 예를 들어 미국특허 제7 207 871호 참조).추가의 상세한 설명을 위해 WO 2004/063301 A1, 특히 제16면, 단락 [0036] 내지 제18면 단락 [0040]이 도 2와 함께 참조될 수 있다.본 발명의 CMP 방법 및 본 발명의 CMP 조성물에 의해 우수한 기능성을 갖는, 패턴화된 옥시드 표면을 포함하는 집적 회로를 갖는 웨이퍼가 얻어질 수 있다.본 발명의 CMP 조성물은 비구조화 또는 패턴화 여부에 상관없이 표면의 CMP를 위해 사용될 수 있다. 이는 특히 물질 제거율 (MRR) 및 단차 감소 (SHR)의 측면에서 개선된 연마 성능을 보여준다.  또한, 본 발명의 CMP 조성물은 CMP 공정에서 즉시 사용가능한 슬러리로서 사용될 수 있고, 응집 및 정치되는 경향이 거의 - 전혀 - 없으며, 이에 따라 취급 및 보관이 용이하다.  이러한 성분들의 양을 최소 수준으로 유지하기 때문에, 본 발명의 CMP 조성물은 비용 효율적인 방식으로 사용될 수 있다.
[ 도면의 간단한 설명 ]
도 1은 HCl 또는 NaOH로 조절된 상이한 pH 값에서 무기 입자 (A1) 및 10 mmol KCl을 포함하는 분산액에 대한 제타 전위를 보여준다 (삼각형으로 도시, 실선으로 도시된 외삽 곡선).도 2는 HCl 또는 NaOH로 조절된 상이한 pH 값에서 중합체 입자 (B2) 및 10 mmol KCl을 포함하는 분산액에 대한 제타 전위를 보여준다 (삼각형으로 도시, 실선으로 도시된 외삽 곡선).도 3은 HCl 또는 NaOH로 조절된 상이한 pH 값에서 중합체 입자 (B3) 및 10 mmol KCl을 포함하는 분산액에 대한 제타 전위를 보여준다 (삼각형으로 도시, 실선으로 도시된 외삽 곡선).도 4는 상응하는 실시예에 대한 입자 크기 분포 농도의 연속을 보여준다 (도면 우측의 박스 참조), C1 = 실시예 C1 (중합체:세리아 중량비 = 0)6 = 실시예 6 (중합체:세리아 중량비 = 0.005)7 = 실시예 7 (중합체:세리아 중량비 = 0.010)8 = 실시예 8 (중합체:세리아 중량비 = 0.050)9 = 실시예 9 (중합체:세리아 중량비 = 0.250).
[ 발명을 실시하기 위한 구체적인 내용 ]
실시예 및 비교예무기 입자 (A1)(동적 광산란 기법으로 측정한) 평균 입자 크기 (d50)가 122 nm인 세리아 입자를 사용하였다.중합체 입자 (B2)의 합성반응기를 질소로 퍼징하였다. 1400 g의 탈이온수 및 1.05 g의 헥사데실트리메틸암모늄 브로마이드를 150 rpm으로 교반하고 70℃까지 가열하였다.  이 온도에서, 0.63 g의 개시제 2,2'-아조비스(2-메틸프로피온아미딘) 히드로클로라이드를 첨가하였다. 이후, 588 g의 탈이온수, 365.4 g의 스티렌, 56 g의 메타크릴아미드 (수 중 15% 용액으로서), 4.2 g의 디비닐벤젠, 및 2.31 g의 헥사데실트리메틸암모늄 브로마이드를 함유한 단량체 공급물을 1.5시간 동안 연속적으로 공급하였다.  상기 단량체 공급물과 함께, 210 g의 탈이온수 및 1.89 g의 상기 개시제를 함유한 개시제 공급물을 개시하여 연속적으로 2.5시간 동안 공급하였다.  제1 단량체 공급물을 이용한 개시 1.5 시간 후, 238 g의 탈이온수, 13.4 g의 디메틸아미노에틸메타크릴레이트, 0.84 g의 헥사데실트리메틸암모늄 브로마이드 및 29.4 g의 스티렌을 함유한 제2 단량체 공급물을 개시하여 연속적으로 30분간 공급하였다.  결과적인 반응 혼합물을 70℃에서 2시간 동안 후중합한 다음 실온으로 냉각하였다.  고형물 함량이 14.4 중량%인 고체 중합체 입자 (B2)의 분산액을 얻었다.   맬버른 인스트루먼트사의 고성능 파티클 사이저 (HPPS)를 이용하여 동적 광산란 기법에 의해 측정한 고체 중합체 입자의 평균 입자 크기 d50는 110 nm 였다.중합체 입자 (B3)의 합성반응기를 질소로 퍼징하였다. 1400 g의 탈이온수 및 1.05 g의 헥사데실트리메틸암모늄 브로마이드를 150 rpm으로 교반하고 70℃로 가열하였다.  이 온도에서, 0.63 g의 개시제 2,2'-아조비스(2-메틸프로피온아미딘) 히드로클로라이드를 첨가하였다.  이후, 588 g의 탈이온수, 365.4 g의 스티렌, 56 g의 메타크릴아미드 (수 중 15% 용액으로서), 4.2 g의 디비닐벤젠, 및 2.31 g의 헥사데실트리메틸암모늄 브로마이드를 함유한 단량체 공급물을 개시하여 1.5시간 동안 연속적으로 공급하였다.  단량체 공급물과 함께, 210 g의 탈이온수 및 1.89 g의 개시제를 함유한 개시제 공급물을 개시하여 2.5 시간 동안 연속적으로 공급하였다.  제1 단량체 공급물의 개시로부터 1.5 시간 후, 238 g의 탈이온수, 13.4 g의 히드록시에틸이미다졸 메타크릴레이트, 0.84 g의 헥사데실트리메틸암모늄 브로마이드 및 29.4 g의 스티렌을 함유한 제2 단량체 공급물을 개시하여 30분간 연속적으로 공급하였다.  결과적인 반응 혼합물을 70℃에서 2 시간 동안 후중합한 다음 실온으로 냉각하였다. 고형물 함량이 14.4 중량%인 고체 중합체 입자 (B3)의 분산액을 얻었다.   맬버른 인스트루먼트사의 고성능 파티클 사이저 (HPPS)를 이용하여 동적 광산란 기법에 의해 측정한 고체 중합체 입자의 평균 입자 크기 d50는 110 nm 였다.실시예 1-9 (본 발명의 CMP 조성물) 및 비교예 C1 (비교 CMP 조성물)탈이온수 중 무기 입자 (A1)의 분산액을 탈이온수 중 중합체 입자 (B2)-(B3)의 분산액과 특정 중량비로 혼합하여 실시예 1-9의 CMP 조성물을 얻었다.  이들 실시예를 위해, 중량 백분율 (wt%) (CMP 조성물의 총 중량 중 상응하는 입자의 중량%) 및 중량비가 표 1에 주어진다.  참조용으로, 중합체 입자 (B)를 포함하지 않는, 탈이온수 중 무기 입자 (A1)의 분산액을 사용하였다 (비교예 C1).  이들 실시예 모두를 위해, 수산화칼륨 10% 수용액 또는 질산 (10%)을 이용하여 pH를 5.5로 조절하였다.실시예 1-9 및 비교예 C1의 CMP 조성물CMP 조성물무기 입자(A1) = 세리아중합체 입자중합체:세리아 중량비(B2) (B3)실시예 10.5 wt%0.0025 wt%0.005실시예 20.5 wt%0.005 wt%0.010실시예 30.5 wt%0.0075 wt%0.015실시예 40.5 wt%0.0125 wt%0.025실시예 50.5 wt%0.025 wt%0.05실시예 60.5 wt%0.0025 wt%0.005실시예 70.5 wt%0.005 wt%0.010실시예 80.5 wt%0.025 wt%0.05실시예 90.5 wt%0.125 wt%0.25비교예 C10.5 wt%0제타 전위 측정 결과측정 이전에, 수중 무기 입자 (A1) 및 10 mmol/L의 염화칼륨을 포함하는 제1 분산액, 수중 중합체 입자 (B2) 및 10 mmol/L의 KCl을 포함하는 제2 분산액, 및 수중 중합체 입자 (B3) 및 10 mmol/L의 KCl을 포함하는 제3 분산액을 준비하였다.  KCl은 이온 세기를 일정한 수준으로 유지하기 위해 첨가되었으며, 이는 우수한 측정을 위한 전제조건이다.  pH 값은 HCl 또는 NaOH로 조절되었다.  25℃의 온도로 유지된 측정 셀에서, 멜버른 인스트루먼트사의 제타사이저 나노를 이용하여 전기영동 이동도 μ값을 직접 측정한 다음 앞서 언급한 방정식 (1) 및 (2)에 의해 제타 전위로 전환하였다.  분산액을 측정 직전에 희석하였다.소정 pH 값 하에서, 소정 조성물의 전기영동 이동도의 절대값 - 표시(signs) 아님 -  및 이에 따른 제타 전위 계산치는 특정 측정 조건 또는 도구 세팅값에 따라 달라질 수 있다. 제타 전위 측정치의 데이터가 도 1, 2 및 3에 도시되어 있다.  이들 데이터는, 넓은 pH 범위 내에서 세 종류의 분산액 모두에 대한 제타 전위의 표시가 양성(+)임을 분명히 보여준다.입자 크기 측정 결과CMP 조성물에 대한 입자 크기 측정을 장치 호리바(Horiba) LB550을 이용하여 동적 광산란 기법에 의해 수행하였다.  이들 입자 크기 측정치 데이터가 도 4 및 표 2에 주어진다.일반적으로, 세리아 입자는 중합체 입자보다 강하게 산란한다.  총 산란 세기에 대한 세리아의 압도적인 분포로 인해, 측정된 입자 크기 분포는 중합체 입자의 입자 크기 분포보다 세리아의 입자 크기 분포로 표시되는 것으로 추정된다.실시예 6-9 및 비교예 C1의 CMP 조성물에 대해, 평균 입자 크기 (d50) 및 입자 크기 분포의 폭 (둘 모두 나노미터 [nm]로 주어짐)중합체:세리아 중량비CMP 조성물평균 입자 크기 (d50)입자 크기 분포의 폭0비교예 C1122820.005실시예 61451270.010실시예 71501100.050실시예 81311160.250실시예 912684CMP 실험을 위한 일반 과정200 mm SiO2 (PETEOS)로 코팅된 블랭킷 및 패턴화된 웨이퍼를 이용하여 CMP 실험을 수행하였다. 200 mm 스트라스바우흐(Strasbaugh) 6EC 연마기를 사용하였다.  블랭킷 웨이퍼의 경우, 연마 시간은 60초였다.  패턴화된 웨이퍼는 20초간 연마하였다.  이와는 별도로 하기의 표준 파라미터가 사용되었다:스트라스바우흐 엔스파이어(nSpire) (모델 6EC), ViPRR 유동 리테이닝 고리 캐리어;다운 압력:				3.5 psi (240 mbar);후측(back side) 압력:		0.5 psi (34.5 mbar);리테이닝 고리 압력:		2.5 psi (172 mbar);연마 테이블/캐리어 속도:	95 / 85 rpm;슬러리 유동율:			200 ml / min;패드 상태조절: 			인시츄 (6 Ibs, 27 N);연마 패드:				IC1000 A2 적층 패드, xy k 그루브 (R0026#H);지지체(backing film):		스트라스바우흐, DF200 (136 홀);상태조절 디스크:			키닉(Kinik)신규 종류의 CMP 조성물을 CMP에 사용하기 이전에 패드를 수회 스위핑(seeps)에 의해 상태조절하였다.  제거율 측정을 위해 3 이상의 웨이퍼를 연마하고 이러한 실험에서 얻어진 데이터를 평균한다.CMP 조성물을 국소 공급 스테이션에서 교반한다.CMP 조성물에 의해 연마된 블랭킷 웨이퍼에 대한 물질 제거율 (MRR)은, CMP 전후에 필름메트릭스 F50 리플렉토미터를 사용하여 49 지점(points)에서 코팅된 웨이퍼의 막 두께를 측정하여 결정된다.  이들 지점들 모두 웨이퍼의 중앙 지점을 관통하는 하나의 선에 위치시킨다.  이들 49 지점에서 CMP 전후에 막 두께 차이의 평균을 계산하고 연마 시간으로 나누어 물질 제거율 값을 얻는다.CMP 조성물에 의해 연마된 패턴화된 웨이퍼에 대한 물질 제거율 (MRR)은, 사르토리우스(Sartorius) LA310 S 스케일을 사용하여 CMP 전후에 코팅된 웨이퍼의 중량 차이에 의해 측정된다.  연마된 물질의 밀도 (열적 SiO2 의 경우 1.9 kg/l) 및 표면적이 알려져 있기 때문에 중량 차이는 막 두께 차이로 전환될 수 있다.  막 두께 차이를 연마 시간으로 나누면 물질 제거율 값이 얻어진다.웨이퍼상에서 시험 구조물의 단차를 CMP 전후에 스타일러스 프로필러미터(stylus profilometer) (KLA Tencor P16+)를 사용하여 측정한다.  차이는 CMP 공정에 의해 얻어진 단차 감소 (SHR)이다.pH 값은 pH 조합 전극 (Schott, 블루 라인 22 pH)을 사용하여 측정한다.(반)투명 코팅 웨이퍼의 CMP에 대한 표준 소모물은 하기와 같다: SiO2 막; 열적 SiO2 또는 PETEOS; Si3N4 막: PE CVD; 폴리 Si 막: CVD.CMP 실험의 결과실시예 1-9 및 비교예 C1의 CMP 조성물을 이용하여 CMP 공정에서 물질 제거율 (MRR) 및 단차 감소 (SHR)에 대한 데이터를 표 3-6에 나타내고 있다 (Ex. = 실시예; Comp. Ex. = 비교예):실시예 1-9 및 비교예 C1의 CMP 조성물을 이용하여 연마된 블랭킷 SiO2-코팅된 웨이퍼의 경우, 물질 제거율 (MRR) (분당 옹스트롬[Å/min]으로 주어짐)중합체:세리아 중량비중합체없는 비교 CMP 조성물하기를 포함하는 본 발명의 CMP 조성물중합체 (B2)중합체 (B3)02948(Comp. Ex. C1)0.0054431(Ex. 1)5016(Ex. 6)0.0103942(Ex. 2)5062(Ex. 7)0.0154268(Ex. 3)0.0253297(Ex. 4)0.0502428(Ex. 5)2758(Ex. 8)0.2501080(Ex. 9)실시예 1-9 및 비교예 C1의 CMP 조성물을 이용하여 연마된 패턴화된 SiO2-코팅된 웨이퍼의 경우, 물질 제거율 (MRR) (분당 옹스트롬[Å/min]으로 주어짐)중합체:세리아 중량비중합체없는 비교 CMP 조성물하기를 포함하는 본 발명의 CMP 조성물중합체 (B2)중합체 (B3)02714(Comp. Ex. C1)0.0054824(Ex. 1)2815(Ex. 6)0.0104473(Ex. 2)3468(Ex. 7)0.0154776(Ex. 3)0.0253669(Ex. 4)0.0503216(Ex. 5)5428(Ex. 8)0.2505227(Ex. 9)실시예 1-9 및 비교예 C1의 CMP 조성물을 이용하여 연마된 패턴화된 SiO2-코팅된 웨이퍼(피치: 200㎛, 50% 밀도)의 경우, 단차 감소 (SHR) (옹스트롬[Å]으로 주어짐)중합체:세리아 중량비중합체없는 비교 CMP 조성물하기를 포함하는 본 발명의 CMP 조성물중합체 (B2)중합체 (B3)01005(Comp. Ex. C1)0.0052225(Ex. 1)1838(Ex. 6)0.0102877(Ex. 2)2274(Ex. 7)0.0152836(Ex. 3)0.0252319(Ex. 4)0.0501851(Ex. 5)2299(Ex. 8)0.2501630(Ex. 9)실시예 1-9 및 비교예 C1의 CMP 조성물을 이용하여 연마된 패턴화된 SiO2-코팅된 웨이퍼(피치: 100㎛, 50% 밀도)의 경우, 단차 감소 (SHR) (옹스트롬[Å]으로 주어짐)중합체:세리아 중량비중합체없는 비교 CMP 조성물하기를 포함하는 본 발명의 CMP 조성물중합체 (B2)중합체 (B3)01129(Comp. Ex. C1)0.0052192(Ex. 1)1863(Ex. 6)0.0102821(Ex. 2)2097(Ex. 7)0.0152765(Ex. 3)0.0252352(Ex. 4)0.0501769(Ex. 5)2418(Ex. 8)0.2501881(Ex. 9)본 발명의 CMP 조성물의 실시예는 연마 성능, 특히 물질 제거율 (MRR) 및 단차 감소 (SHR) 측면에서 개선되었다.